(57)【要約】      （修正有）【課題】プラズマディスプレイに取り付けた際に、十分な電磁波シールド性能を有するプラズマディスプレイ用フィルターを低コストで提供する。【解決手段】透明基材上１の片面に、めっきが施された金属パターン層４が積層され、金属パターン層４は厚さ３μｍ以上、かつ表面比抵抗１．０Ω／□以下であり、金属パターン層４上に、ハードコート機能、反射防止機能、赤外線カット機能、色調補正機能、および紫外線カット機能より選ばれる少なくとも１つの機能を有する機能層５が直接積層されたディスプレイ用フィルター。【選択図】図１
2008182162.tif 000002
【特許請求の範囲】
【請求項１】
透明基材上の片面に、めっきが施された金属パターン層が積層され、金属パターン層は厚さ３μｍ以下、かつ表面比抵抗１．０Ω／□以下であり、
金属パターン層上に、ハードコート機能、反射防止機能、赤外線カット機能、色調補正機能、および紫外線カット機能より選ばれる少なくとも１つの機能を有する機能層が直接積層されたプラズマディスプレイ用フィルター。
【請求項２】
前記金属パターン層上にハードコート層が直接積層され、さらにハードコート層の上に反射防止層が直接積層された請求項１に記載のプラズマディスプレイ用フィルター。
【請求項３】
透明基材の片面に、真空蒸着法、スパッタリング法、あるいはイオンプレート法のいずれかの方法により金属層を一様に積層し、
次いで、金属層の一部を除去してパターンが施された金属層を形成し、
次いで、金属層のパターン部分にめっきを施して厚さ３μｍ以下、表面比抵抗１．０Ω／□以下の金属パターン層を形成し、
次いで、金属パターン層上に、ハードコート機能、反射防止機能、赤外線カット機能、色調補正機能、および紫外線カット機能より選ばれる少なくとも１つの機能を有する機能層を直接積層するプラズマディスプレイ用フィルターの製造方法。
【請求項４】
前記一様に形成された金属層の一部を除去する方法が、レーザーアブレーション法である請求項３に記載のプラズマディスプレイ用フィルターの製造方法。
【請求項５】
前記一様に形成された金属層の一部を除去する方法が、金属層にフォトリソグラフィー法によりレジストパターンを形成した後、エッチングにより金属層の一部を除去する方法である請求項３に記載のプラズマディスプレイ用フィルターの製造方法。
【発明の詳細な説明】
【技術分野】
【０００１】
本発明は、プラズマディスプレイ用フィルター、およびその製造方法に関する。
【背景技術】
【０００２】
プラズマディスプレイパネル（以下「ＰＤＰ」と略す。）には、ＰＤＰの機能を向上させるため光学フィルターが前面に取り付けられている。このようなＰＤＰ用フィルターに必要な機能として、（１）ＰＤＰから放出される電磁波の遮蔽、（２）ＰＤＰから放出される赤外線の遮蔽、（３）外光の反射防止、（４）色調補正、等を挙げることができる。現在市場に出ているＰＤＰに搭載されているＰＤＰ用フィルターは、各々上記（１）〜（４）の機能を有する複数の層を積層することで形成されている。具体的には、ＰＤＰから発生する電磁波を遮蔽するために導電性膜、赤外線を遮蔽するために赤外線吸収フィルム、および外光の反射防止のために反射防止膜、色調を補正するために可視光領域に吸収のある色素を含有した層などで形成されている。
【０００３】
一方、ＰＤＰの低価格化は年々進行しており、それに用いられる部材へのコストダウンの要求も厳しくなっている。フィルターに関しても例外ではなく、低価格で高性能なフィルターの要求はますます強くなっている。
【０００４】
このような要求に対して、基材表面にハードコート層、ハードコート層上に形成された反射防止層、および基材の裏に接着層を介して電磁波シールド層を形成することが提案されている。（特許文献１参照）
また、フィルム基材にハードコート層、およびハードコート層の上に多層薄膜層を形成する構成において、多層薄膜層を複数の透明薄膜層と、これら透明薄膜層に挟まれた金属薄膜層で形成することにより、電磁波シールド機能、近赤外線カット機能、および反射防止層をもたせる方法が提案されている。（特許文献１参照）
さらに、透明基材の一面上に反射防止層を、他の面上に電磁波遮蔽層を形成し、近赤外遮蔽接着層を形成することにより、低コストで光学特性を改善することが提案されている。（特許文献２参照）
【特許文献１】特開２００５−２４２２２７号公報
【特許文献２】特開２００６−１５３９５０号公報
【発明の開示】
【発明が解決しようとする課題】
【０００５】
しかしながら、特許文献１の技術では電磁波シールド機能を有する金属メッシュの空隙部を透明化樹脂により埋め込み光線透過性を発現させる必要があり、十分なコストダウンには至らない。また、特許文献１に開示される別の技術において、２層以上の透明薄膜層とこれらに挟まれた１層以上の金属薄膜層とから形成された多層薄膜層を有するものにおいては、層構成を単純化でき、前述の特許文献１に記載の技術に比べ、コストダウンはできるが、電磁波シールド性能は不十分である。
【０００６】
一方、特許文献２の技術は、金属メッシュ面側をＰＤＰに直接貼合する構成であり、この場合視聴面側に金属メッシュのアースを取り出す工程が必要であり、生産性が悪化する。
【０００７】
本発明は、上記従来技術の問題点に鑑み、十分な電磁波シールド性能を有するプラズマディスプレイ用フィルターを低コストで提供することを目的とするものである。
【課題を解決するための手段】
【０００８】
上記課題を解決するために、本発明のプラズマディスプレイ用フィルターは以下の構成をとるものである。
【０００９】
すなわち、本発明のプラズマディスプレイ用フィルターは、
透明基材上の片面に、めっきが施された金属パターン層が積層され、金属パターン層は厚さ３μｍ以下、かつ表面比抵抗１．０Ω／□以下であり、
金属パターン層上に、ハードコート機能、反射防止機能、赤外線カット機能、色調補正機能、および紫外線カット機能より選ばれる少なくとも１つの機能を有する機能層が直接積層されたものである。
【００１０】
かかるプラズマディスプレイ用フィルターの好ましい態様としては、
前記金属パターン層上にハードコート層が直接積層され、さらにハードコート層の上に反射防止層が直接積層された構成であること、である。
【００１１】
また、本発明のプラズマディスプレイ用フィルターの製造方法は、
透明基材の片面に、真空蒸着法、スパッタリング法、あるいはイオンプレート法のいずれかの方法により金属層を一様に積層し、
次いで、金属層の一部を除去してパターンが施された金属層を形成し、
次いで、金属層のパターン部分にめっきを施して厚さ３μｍ以下、表面比抵抗１．０Ω／□以下の金属パターン層を形成し、
次いで、金属パターン層上に、ハードコート機能、反射防止機能、赤外線カット機能、色調補正機能、および紫外線カット機能より選ばれる少なくとも１つの機能を有する機能層を直接積層するものである。
【００１２】
また、前記一様に形成された金属層の一部を除去する方法が、レーザーアブレーション法であるものである。
【００１３】
また、前記一様に形成された金属層の一部を除去する方法が、金属層にフォトリソグラフィー法によりレジストパターンを形成した後、エッチングにより金属層の一部を除去する方法である。
【発明の効果】
【００１４】
本発明によれば、十分な電磁波シールド性能を有するプラズマディスプレイ用フィルターを低コストで提供することができる。
【発明を実施するための最良の形態】
【００１５】
本発明は、透明基材上の片面に、めっきが施された金属パターン層が積層され、金属パターン層上に、ハードコート機能、反射防止機能、赤外線カット機能、色調補正機能、および紫外線カット機能より選ばれる少なくとも１つの機能を有する機能層を直接積層することにより、十分な電磁波シールド性能と光線透過性を有するプラズマディスプレイ用フィルター（以下、ＰＤＰ用フィルターとする）を低コストで製造できることを見出したものである。    
【００１６】
以下に図１を用いて、本発明を実施するための形態について説明する。
【００１７】
本発明にかかる透明基材１の材質としては、ガラス、プラスチックスなど特に限定されないが、ロール形態での製造および加工時に望まれる可とう性の点ではプラスチックフィルムが好ましい。プラスチックフィルムは、例えばポリエチレンテレフタレート（以降ＰＥＴ）、ポリエチレンナフタレートなどのポリエステル系樹脂、アクリル系樹脂、ポリカーボネート樹脂、或いは、ポリプロピレン、ポリエチレン、ポリブテン、ポリメチルペンテン等のポリオレフィン系樹脂、或いは、トリアセチルセルロース、ジアセチルセルロース等のセルロース系樹脂、ポリ塩化ビニル系樹脂、ポリアミド系樹脂、ポリスチレン系樹脂、ポリウレタン系樹脂、ポリスルホン系樹脂、ポリエーテル系樹脂、ポリアクリロニトリル系樹脂等を溶融または溶液製膜したものである。これらの中でも、透明性、耐熱性、耐薬品性、コスト等の点より、ＰＥＴフィルムが最も好ましい。
【００１８】
透明基材１は、これらプラスチックフィルムの単体又は２種以上の混合物からなる、単層フィルム或いは２層以上の積層フィルムを用いることができるが、光透過性電磁波シールドシートとしてＪＩＳ−Ｋ７３６１−１に基づいて測定した全光線透過率７０％以上を確保するには、ＪＩＳ−Ｋ７３６１−１に基づいて測定した全光線透過率が８５％以上となるプラスチックフィルムが好ましい。
【００１９】
透明基材１の厚みは用途に応じたものとすれば良く、特に限定されないが、好ましくは２５μｍから２５０μｍ、より好ましくは５０μｍから１５０μｍである。透明基材１の厚みが２５μｍ以上であると、透明基材１にコシ（腰）があり、加工時の作業性が向上する。透明基材１の厚みが２５０μｍ以下であると、透明基材１の透明性も確保でき、コストもかからないので好ましい。なお、厚みが２５０μｍを越える場合であっても、透明基材１として高透明ＰＥＴフィルム等を用いれば、透明性は維持することが出来る。
【００２０】
また、透明基材１には、必要に応じて、コロナ放電処理、オゾン吹付処理、プラズマ処理、易接着プライマー塗工処理等の公知の易接着処理を、透明基材１を形成中または形成した後に施しても良い。例えば、ＰＥＴフィルム等では、市販の易接着処理フィルムを用いれば、更なる易接着処理を省略する事もできる。
【００２１】
本発明にかかる金属層２は、透明基材上に設けられた導電性を有する層であり、透明基材上に一様に形成された金属層の一部を後述するような方法で除去することにより、例えば格子状のパターンを得ることができる。ここで「一様に形成された」とは、部分的に金属層のないところなどがなく、全面に金属層が積層された状態を  意味する。
【００２２】
金属層２の種類について、銅、アルミニウム、ニッケル、鉄、金、銀、ステンレス、クロム、チタンなどの金属の内、１種または２種以上を組合せた合金あるいは多層のものを使用する。良好な電磁波シールド性を有するための導電性、パターン加工の容易さ、価格面などから、銅、アルミニウムが好ましい。
【００２３】
金属層２の厚みは、０．１〜１．０μｍ程度が好ましい。金属層２の厚みが０．１μｍ以上であれば、後述するめっき工程においてめっき層を形成する際に十分な表面抵抗値を示す。一方で金属層厚みが１．０μｍを越えると後述するメッシュ加工の工程において加工時間が長くなることから好ましくない。
【００２４】
金属層２を透明基材１上に形成する方法としては、真空蒸着法、スパッタリング法、イオンプレート法、化学蒸着法、無電解および電解めっき法など薄膜形成技術の１つの方法、または２つ以上の方法を組合せる方法など特に限定されないが、蒸着法、スパッタリング法、イオンプレート法が製造コスト、容易性の点において好ましい。  
本発明の金属層をパターン形状に形成する方法としては、透明基材１上に一様に金属層２を設けた後に、以下のような方法で形成することができる。
例えば、レーザーアブレーション法により金属層の一部を除去してパターン上に形成する方法である。レーザーアブレーションとは、レーザー光を吸収する固体表面へエネルギー密度の高いレーザー光を照射した場合、照射された部分の分子間の結合が切断され、蒸発することにより、照射された部分の固体表面が削られる現象であり、この現象を利用することで固体表面を加工することが出来る。レーザー光は直進性、集光性が高い為、アブレーションに用いるレーザー光の波長の約3倍程度の微細な面積を選択的に加工することが可能であり、高い加工精度を得ることが出来る。よって、後工程のめっきによるパターンの寸法の増加を考慮したパターン設計が可能となる。また、直接パターン形状を形成できることから、パターンの変更が容易であり、高い生産性を両立できる。
かかるレーザーアブレーションに用いるレーザーは金属が吸収する波長のあらゆるレーザーを用いることが出来る。例えばガスレーザー、半導体レーザー、エキシマレーザー、または半導体レーザーを励起光源に用いた固体レーザーを用いることが出来る。また、これら固体レーザーと非線形光学結晶を組み合わせることにより得られる第二高調波光源（ＳＨＧ）、第三高調波光源（ＴＨＧ）、第四高調波光源（ＦＨＧ）を用いることが出来る。
【００２５】
かかる固体レーザーの中でも、透明基材を加工しないという観点から、波長が５３３ｎｍから２５４ｎｍの固体レーザーを用いることが好ましい。中でも好ましくはＮｄ：ＹＡＧ（ネオジウム：イットリウム・アルミニウム・ガーネット）などの固体レーザーのＳＨＧ（波長５３３ｎｍ）、さらに好ましくはＮｄ：ＹＡＧ などの固体レーザーのＴＨＧ（波長３５５ｎｍ）の固体レーザーを用いることが好ましい。
【００２６】
かかるレーザーの発振方式としてはあらゆる方式のレーザーを用いることが出来るが，加工精度の点からパルスレーザーを用い、さらに望ましくはパルス幅がｎｓｅｃ台（パルス幅  １μｓｅｃ未満）のＱスイッチ方式のパルスレーザーを用いることが好ましい。
また、金属層をパターン形状に形成する別の手法として、レジストフィルムを貼り付け、所望のパターンのフォトマスクを介して露光後、現像、エッチング、レジスト剥離するフォトリソグラフィー法や、スクリーン印刷法またはオフセット印刷法により所望のエッチングレジストパターンを形成し、その後、金属層をエッチングし、最後にレジストを剥離する方法などを用いることができる。
【００２７】
本発明にかかる透明基材上に形成された金属層２のパターン形状（以降、金属パターンと称する）については特に限定されないが、パターンを形成する作業が容易にできる観点から、幾何学図形で形成されることが好ましい。また、電磁波遮蔽性能および光透過性を両立する観点から、金属パターンの開口率は７０％〜９５％であることが好ましい。
【００２８】
ここで、金属パターンの開口率とは、「透明基材１上の金属パターンが形成されている部分の面積と金属パターンが形成されていない部分の面積との合計」に対する、「金属パターンが形成されていない部分の面積」の割合のことである。金属パターンの開口率が７０％以上であると、十分な光透過性が得られる。その結果、フィルターをディスプレイの前に配置しても、ディスプレイの輝度が低下することがない。一方、金属パターンの開口率が９５％以下であれば、良好な光透過性が得られるとともに金属部分の割合も不足なく、十分な電磁波遮蔽性能を得ることができる。さらに良好な電磁波遮蔽性能と光透過性を両立する観点から、開口率は８０％〜９０％がより好ましい。
【００２９】
金属パターンの開口部の形状は、ディスプレイの仕様に応じて任意の形状で良く、例えば直線的な線形状で形成される正三角形、二等辺三角形、直角三角形などの三角形、正方形、長方形、菱形、平行四辺形、台形などの四角形、（正）六角形、（正）八角形、（正）十二角形などその他多角形、または曲線的線形状で形成される円形、楕円形などが使用でき、さらにこれらの形状の組合せが使用できる。
【００３０】
また、本発明では金属層２をパターン形状に形成したあとでめっき層３を施し、金属層２とめっき層３とで構成された金属パターン層４を形成する。金属パターン層４は本発明のディスプレイ用フィルターにおいて、電磁波シールド性能に寄与する部分である。この表面抵抗が低い（導電性が高い）ほど、優れた電磁波シールド性能を有する。
【００３１】
本発明にかかるめっき層３はパターン形成後の金属層２の上に積層された層であり、無電解、電解めっきなどの方法で得ることができる。
めっき層３の種類については、特に限定されないが、銅、アルミニウム、ニッケル、鉄、金、銀、ステンレス、クロム、チタンなどの金属の内、１種または２種以上を組合せた合金あるいは多層のものを使用する。良好な電磁波遮蔽性能を有するための導電性、パターン加工の容易さ、価格面などから、銅、アルミニウムが好ましい。  
【００３２】
めっき層３の厚みについては、前述の金属層２の厚みと合わせた金属パターン層４の厚みとして３μｍ以下、さらに表面比抵抗については、金属パターン層４の表面比抵抗として１．０Ω／□以下である必要がある。金属パターン層４の表面比抵抗が１．０Ω／□を越えると、めっき層３の厚みが薄くなり、他の機能層を金属パターン層上に直接形成する際において、機能層の平面性が得やすいが、十分な電磁波シールド性能が得られない。また、めっき層３の厚みが厚過ぎて金属パターン層４の厚みが３μｍを越えると、表面比抵抗は低くなり、十分な電磁波シールド性能は得られるが、他の機能層を形成する際において、機能層の平面性が得られない。結果として、金属パターン層上に直接機能層を形成することは実質困難であり、機能層を形成した他の透明基材フィルムを別途作製し、これと貼合する必要があり、コストが高くなる。金属パターン層４の表面比抵抗の下限値は特に限定するものではなく、表面比抵抗が低ければ低いほど電磁波シールド性能が高まるが、金属パターン層４の厚みを３μｍ以下にすることを考慮すると０．０１Ω／□以上が好ましい。また、金属パターン層４の厚みの下限値は特に限定するものではなく、厚みが薄ければ薄いほど機能層の平面性が良くなるが、金属パターン層の表面比抵抗を１．０Ω／□以下にすることを考慮すると０．３μｍ以上が好ましい。十分な電磁波シールド性能と機能層の平面性を両立させるためには、金属パターン層４の厚みが０．８〜２．０μｍ、表面比抵抗が０．０５〜０．６Ω／□となるようにめっき層３を形成することがより好ましい。
【００３３】
以上のように、透明基材上に一様に形成された金属層を除去してパターンが施された金属層を形成し、金属層のパターン部分にめっきを施すことにより、金属パターン層の厚みが薄く、かつ十分な電磁波シールド性能をもった電磁波シールド部材を得ることができる。結果として、本電磁波シールド部材を用いることにより、ＰＤＰ用フィルターを低コストで製造することができる。
【００３４】
また、本発明において、金属パターン層４の透明基材１に面する側あるいはその反対側のいずれか、もしくは両側に、必要に応じて黒化処理を施しても良い。黒化処理を施すことにより、金属パターン層の金属光沢による視聴者側からの反射（外光や蛍光灯などが金属層に反射する）やディスプレイ側からの反射（ディスプレイからの画像が金属層に反射する）も低減することができ、さらに画像視認性の低下を低減することができる。黒化処理の方法は特に限定されず、通常の酸化処理剤などを用いることができる。
【００３５】
本発明において、金属パターン層４上に少なくともハードコート機能、反射防止機能、赤外線カット機能、色調補正機能、および紫外線カット機能より選ばれる少なくとも１つの機能を有する機能層が積層されており、その機能層が金属パターン層４に直接積層されていることが重要である。
【００３６】
機能層を金属パターン層４上へ直接積層することにより、従来は各機能層を支持する透明基材、および各機能層を形成した基材同志を貼り合わせるための粘着・接着層が不要になりコストダウンに繋がるとともに光学特性に悪影響を及ぼす透明基材、および粘着、接着層がなくなることからも好ましい。
【００３７】
金属パターン層４上に直接形成される機能層としては特に限定されないが、透明基材１に対して金属パターン層４をディスプレイにおける観察面側とする場合には、ハードコート層、反射防止層の順に形成されることが好ましい。
【００３８】
以下に本発明において好ましく適用される機能層について述べる。
【００３９】
（ハードコート層）
本発明におけるハードコート層成分としては、アクリル系樹脂、シリコン系樹脂、メラミン系樹脂、ウレタン系樹脂、アルキド系樹脂、フッ素系樹脂等の熱硬化型又は光硬化型樹脂等が挙げられるが、性能、コスト、生産性などのバランスを考慮するとアクリレート系が好ましく適用される。
【００４０】
ハードコート塗剤の塗布手段としては、各種の塗布方法、例えば、リバースコート法、グラビアコート法、ロッドコート法、バーコート法、ダイコート法またはスプレーコート法などを用いることができる。塗布されたハードコート樹脂は以下のような方法で硬化させることができる。
【００４１】
例えば、活性線としては、紫外線、電子線および放射線（α線、β線、γ線など）などアクリル系のビニル基を重合させる電磁波が挙げられ、実用的には、紫外線が簡便であり好ましい。紫外線源としては、紫外線蛍光灯、低圧水銀灯、高圧水銀灯、超高圧水銀灯、キセノン灯または炭素アーク灯などを用いることができる。また、活性線を照射するときに、低酸素濃度下で照射を行なうと、効率よく硬化させることができる。また更に、電子線方式は、装置が高価で不活性気体下での操作が必要ではあるが、塗布層中に光重合開始剤や光増感剤などを含有させなくてもよい点で有利である。
【００４２】
本発明で用いられる熱硬化に必要な熱としては、スチームヒーター、電気ヒーター、赤外線ヒーターあるいは遠赤外線ヒーターなどを用いて温度を少なくとも１４０℃以上に加温された空気、不活性ガスを、スリットノズルを用いて基材、塗膜に吹きあてることにより与えられる熱が挙げられ、中でも２００℃以上に加温された空気による熱が好ましく、更に好ましくは２００℃以上に加温された窒素による熱であることが、硬化速度が早いので好ましい。
【００４３】
ハードコート層の厚さは、用途に応じて決定すればよいが、通常０．１μｍ〜３０μｍが好ましく、より好ましくは１μｍ〜１５μｍ、更に好ましくは２〜８μｍである。ハードコート層の厚さが０．１μｍ未満の場合には十分硬化していても薄すぎるために表面硬度が十分でなく傷が付きやすくなる傾向にあり、一方、厚さが３０μｍを超える場合には、硬化時にカールしたり、折り曲げなどの応力により硬化膜にクラックが入りやすくなる傾向にあり、いずれも好ましくない。
【００４４】
（反射防止層）
本発明における反射防止層は、反射防止膜を有し、具体的には、可視域において屈折率が１．５以下、好適には１．４以下と低い、フッ素系透明高分子樹脂やフッ化マグネシウム、シリコン系樹脂や酸化珪素の薄膜等を例えば１／４波長の光学膜厚で単層形成したもの、屈折率の異なる、金属酸化物、フッ化物、ケイ化物、窒化物、硫化物等の無機化合物またはシリコン系樹脂やアクリル樹脂、フッ素系樹脂等の有機化合物の薄膜を２層以上多層積層したものなどがあるが、性能とコストのバランスのとれた構成としては、最表層から低屈折率層と高屈折率層を積層した構成が好ましい。この反射防止層は通常ハードコート層の上に積層される。
【００４５】
本発明の反射防止フィルムにおいて各々の層の形成方法は特に限定されないが、コストと性能のバランスを考慮すると、ウエットコーティングにより塗料を塗布する方法が好ましい。塗料の塗布方法としては、マイクログラビアコーティング、スピンコーティング、ディップコーティング、カーテンフローコーティング、ロールコーティング、スプレーコーティング、流し塗り法などを好ましく用いることができるが、塗布厚みの均一性の点からマイクログラビアコーティングが好適に用いられる。次いで塗布後に加熱、乾燥および熱または紫外線等の活性線で硬化させることにより各々の被膜を形成する。
【００４６】
本発明における反射防止層は反射防止性能を有していれば特に限定されるものではないが、以下に特に好ましい反射防止層の態様、特に好ましい高屈折率層の態様、特に好ましい低屈折率層の態様を示す。
【００４７】
本発明における特に好ましい反射防止層は、波長４００〜７００ｎｍにおける５°の絶対反射スペクトルにおいて、（１）最低反射率が０．６％以下、（２）最高反射率が２．５％以下、および（３）最高反射率と最低反射率の差が２．５％未満、の３条件を満たす。最低反射率が０．６％を超えると反射防止機能が不十分となり好ましくない。また、最高反射率が２．５％を越えると、４５０ｎｍ近辺または７００ｎｍ近辺の反射率が高くなり、反射光の色調が青みまたは赤みを帯びるため好ましくない。より好ましくは、最低反射率としては、０．５％以下、さらに好ましくは０．３％以下であること、最高反射率としては２．０％以下であること、最高反射率と最低反射率との差が２．０％未満、さらには１．５％未満であることをすべて満たすことで、よりフラットな反射スペクトルとなり、色目もニュートラルになることから好ましい。
【００４８】
特に好ましい反射防止層において、波長４００〜７００ｎｍにおける絶対反射スペクトルの最低反射率および最高反射率およびその反射率差を前記の範囲とするためには、低屈折率層および高屈折率層の屈折率を以下のように調整する。
【００４９】
低屈折率層の屈折率（ｎＬ）は、１．２３〜１．４２が好ましく、更に好ましくは１．３４〜１．３８である。さらには、高屈折率層の屈折率（ｎＨ）は１．５５〜１．８０であることが好ましく、更に好ましくは１．６０〜１．７５である。また、低屈折率層と高屈折率層の屈折率差が０．１５以上であることが好ましい。
【００５０】
反射防止層がよりフラットな反射スペクトルを得ることためには、前記した範囲にある高屈折率層の屈折率（ｎＨ）と高屈折率層の厚さ（ｄＨ）との積（光学厚みに相当する）が、反射を防止したい可視光の波長（λ）の１／４の１．０〜１．７倍となるような厚さ（ｄＨ）にすることが好ましく、さらには１．３〜１．６倍が好ましい。１．０倍を下回ると最高反射率と最低反射率との差も２．５％を越えるので好ましくない。一方、１．７倍を越えると最低反射率が０．６％よりも高くなり、反射防止性能が不十分となるので好ましくない。ここで、反射を防止したい可視光の波長（λ）は、可視光域にあれば任意に選ばれるが、通常は４５０〜６５０ｎｍの範囲にあることが好ましい。
【００５１】
上述した好ましい高屈折率層の屈折率（ｎＨ）の範囲や、反射を防止したい波長（λ）を考慮すると、反射防止層がよりフラットな反射スペクトルを得ることためには、高屈折率層の厚さ（ｄＨ）は１００〜３００ｎｍの範囲であり、好ましくは１００〜２００ｎｍの範囲である。一方、本発明の低屈折率層の厚さ（ｄＬ）の好ましい範囲は、前記した範囲にある低屈折率層の屈折率（ｎＬ）と低屈折率層の厚さ（ｄＬ）との積が、反射を防止したい可視光の波長（λ）の１／４の０．７〜１．０倍となるような厚さ（ｄＬ）にすることが好ましく、さらには０．７５〜０．９５倍が好ましい。これらのことを考慮すると、本発明において、反射防止層がよりフラットな反射スペクトルを得ることためには、低屈折率層の厚さ（ｄＬ）は７０〜１６０ｎｍの範囲である。低屈折率層の厚さ（ｄＬ）は好ましくは８０〜１４０ｎｍ、さらには好ましくは８５〜１０５ｎｍの範囲である。
【００５２】
また、フラットな反射スペクトルを得ることためには、高屈折率層の厚さ（ｄＨ）と低屈折率層の厚さ（ｄＬ）の比（ｄＨ／ｄＬ）を、１．０〜１．９とする。１．０を下回る場合は、最高反射率が２．５％よりも高くなり、最高反射率と最低反射率との差も２．５％を越え、反射スペクトルがＶ型となって、赤や青の干渉色が現れる。一方、１．９を越える場合は、フラットな反射スペクトルが得られるものの、最低反射率が０．６％よりも高くなり、反射防止性能が不十分となる。（ｄＨ／ｄＬ）は、好ましくは１．１〜１．８、さらに好ましくは１．２〜１．７であるとフラットな反射スペクトルで、かつ最低反射率も低くできる。
【００５３】
高屈折率層は、好ましくは溶媒で分散させた塗布液を調整し、その塗布液をハードコート層上に塗布した後、乾燥・硬化させることによって形成することができる。
高屈折率層形成において使用される溶剤は、塗布または印刷作業性を改善し、また金属化合物粒子の分散性を改善するために配合するものであり、樹脂成分を溶解するものであれば、従来から公知の各種有機溶媒を使用することができる。特に、本発明においては、組成物の粘度の安定性、乾燥性の観点から沸点が６０〜１８０℃の有機溶媒が好ましく、さらに、そのうち酸素原子を有する有機溶媒が金属化合物粒子との親和性がよいので好適である。かかる有機溶媒としては、具体的には、例えば、メタノールや、エタノール、イソプロピルアルコール、ｎ−ブタノール、ｔｅｒｔ―ブタノール、エチレングリコールモノメチルエーテル、１−メトキシ−２−プロパノール、プロピレングリコールモノメチルエーテル、シクロヘキサノン、酢酸ブチル、イソプロピルアセトン、メチルエチルケトン、メチルイソブチルケトン、ジアセチルアセトン、アセチルアセトン等が好適に挙げられる。これらは単一で使用してもよく、２種類以上を混合して用いてもよい。
【００５４】
（色調補正層）
色調補正層は、色調補正能を有する色素を含有する層であり、透過可視光の色調補正を行い、ＰＤＰの画像特性の向上、より具体的には高コントラスト化および高鮮明色化を図るものである。また、色調補正層によりＰＤＰ用フィルター全体の透過率調整が可能であり、映り込み性能の調整をする役割も担っている。
【００５５】
色調補正は、ＰＤＰ用フィルターを透過する可視光のうち、特定波長の可視光を選択的に吸収することによって達成される。したがって、色調補正層に含有される色素は、特定波長の可視光を選択的に吸収するものであり、色素は染料と顔料のいずれも使用できる。「特定波長の可視光を選択的に吸収する」とは、可視光の波長領域（波長３８０〜７８０ｎｍ）の光のうち、特定波長領域の光を特異的に吸収することを指す。ここで色素によって特異的に吸収される波長領域は、単一の波長領域であってもよく、または複数の波長領域であってもよい。
【００５６】
このような特定波長を吸収する色素としては、具体的には例えば、アゾ系、縮合アゾ系、フタロシアニン系、アンスラキノン系、インジゴ系、ペリノン系、ペリレン系、ジオキサジン系、キナクリドン系、メチン系、イソインドリノン系、キノフタロン系、ピロール系、チオインジゴ系、金属錯体系などの周知の有機顔料および有機染料、無機顔料が挙げられる。これらの中でも、耐候性が良好であることから、フタロシアニン系、アンスラキノン系色素が特に好ましい。なお、上記した色素のうちいずれか１種類を色調補正層に含有させてもよいし、２種類以上を含有させてもよい。
【００５７】
色調補正層は、色調補正能を有する色素を含有する限り様々な態様を取ることができる。色調補正層は、その態様に応じて好適な方法で形成すればよい。例えば、粘着剤中に色調補正能を有する色素を含有させた態様の場合、粘着剤中に色調補正能を有する色素を染料または顔料として添加して、塗布して所望の厚さを有する色調補正層を形成すればよい。粘着剤としては、市販されている粘着剤を使用することができるが、好ましい具体例としては、アクリル酸エステル共重合体、ポリ塩化ビニル、エポキシ樹脂、ポリウレタン、酢酸ビニル共重合体、スチレンーアクリル共重合体、ポリエステル、ポリアミド、ポリオレフィン、スチレンーブタジエン共重合体系ゴム、ブチルゴム、又はシリコーン樹脂等の粘着剤を挙げることができる。
また、色調補正層が、色調補正能を有する色素を含有する透明樹脂層である場合、透明樹脂層の原料となる熱可塑性樹脂を所望の溶剤に溶解させて、色調補正能を有する色素を染料または顔料として添加して得た溶液を塗布し、乾燥させて所望の厚さを有する色調補正層を形成すればよい。ここで使用する溶剤は、原料となる樹脂を溶解することができ、かつ添加される染料または顔料を溶解または分散することができればよい。この目的で使用される溶剤としては、シクロヘキサノン等のケトン系溶剤、エーテル系溶剤、酢酸ブチル等のエステル系溶剤、エチルセロソルブ等のエーテルアルコール系溶剤、ジアセトンアルコール等のケトンアルコール系溶剤、トルエン等の芳香族系溶剤等が挙げられる。
【００５８】
色調補正能を有する色素を含む溶液、または色調補正能を有する色素および透明樹脂層の原料樹脂とを含む溶液を塗布して色調補正層を形成する方法において、塗工法としては、例えばディップコート法、ロールコート法、スプレーコート法、グラビアコート法、コンマコート法、ダイコート法などを選択できる。これらのコート法は連続加工が可能であり、バッチ式の蒸着法などに比べて生産性が優れている。または薄く均一な塗膜を形成できるスピンコート法も採用し得る。
【００５９】
色調補正層の厚さは、十分な色調補正能を得るために０．５μｍ以上であることが好ましい。また、光透過性、より具体的には可視光線透過性が優れることから４０μｍ以下が好ましく、１〜２５μｍであることが特に好ましい。色調補正層の厚さが４０μｍ以上の場合、所望の染料、顔料、透明樹脂を含む溶液を塗布して色調補正層を形成する際に溶媒が残留しやすく、色調補正層を形成する際の操作性が困難となるため好ましくない。
【００６０】
（赤外線カット層）
ＰＤＰから発生する強度の近赤外線は、リモコン、コードレスフォン等の周辺電子機器に作用して誤動作を引き起こすため、近赤外領域の光を実用上問題ないレベルまでカットする必要がある。問題である波長領域は８００〜１０００ｎｍであり、当該波長領域における透過率を２０％以下、好ましくは１０％以下とすることが必要である。近赤外線カットには、通常、最大吸収波長が７５０〜１１００ｎｍである近赤外線吸収能を有する色素、具体的にはポリメチン系、フタロシアニン系、ナフタロシアニン系、金属錯体系、アミニウム系、イモニウム系、ジイモニウム系、アンスラキノン系、ジチオール金属錯体系、ナフトキノン系、インドールフェノール系、アゾ系、トリアリルメタン系の化合物などが好ましく適用され、金属錯体系、アミニウム系、フタロシアニン系、ナフタロシアニン系、ジイモニウム系が特に好ましい。なお、近赤外線吸収能を有する色素を用いる場合、いずれか１種類を含有させてもよいし、２種以上を含有させてもよい。
【００６１】
近赤外線吸収層の構造、形成方法、厚さ等については上述した色調補正層と同様である。近赤外線吸収層は、色調補正層と同一の層、すなわち、色調補正層に色調補正能を有する色素と、近赤外線吸収能を有する色素とを含有させたものであってもよいし、色調補正層と別の赤外線カット層を設けても良い。近赤外線吸収色素の量はバインダー樹脂に対して、０．１質量％以上含まれることが好ましく、特に２質量％以上が好ましいが、赤外線吸収剤を含有する粘着剤層または透明樹脂層の物性を保つため、色調補正能を有する色素と近赤外線吸収剤の合計量を１０質量％以下に抑えることが好ましい。
【００６２】
（その他）
フィルターの構成に応じて以下のような層を加えることが好ましい。
【００６３】
Ｎｅカット層として、赤外線カット層あるいは色調補正層には、ＰＤＰパネル内に封入された放電ガス、例えばネオンとキセノンの二成分ガス、からの余分な発光色（主に５６０〜６１０ｎｍに波長領域）を選択的に吸収・減衰させるための１種類若しくは複数種類の色調補正剤を混合して含有させることが好ましい。このような色素構成とすることによって、ＰＤＰの表示画面から発せられる可視光のうち、放電ガスの発光に起因する余分な光が吸収・減衰され、その結果ＰＤＰのパネルから発する可視光の表示色を表示目標の表示色に近づけることができ、自然な色調を表示し得る。
【００６４】
紫外線カット層として、紫外線吸収剤を含有する透明樹脂層、粘着剤層などを用いることができる。これにより色調補正層、赤外線カット層などに含まれる色素の光劣化を防止することができる。
【実施例】
【００６５】
以降、本発明を実施例により具体的に説明するが、本発明はこれにより何ら制限されるものではない。
【００６６】
（評価方法）
（１）表面比抵抗
三菱化学（株）製  抵抗率計ロレスターＥＰ、およびＡＳＰプローブを用いてＪＩＳＫ７１９４に基づき測定した。各実施例・比較例について、透明基材に金属パターン層を形成した状態で、８ｃｍ×５ｃｍサイズのサンプルを１枚切り出し、５箇所について計測し、その平均値をそれぞれの表面比抵抗とした。
【００６７】
（２）線幅、およびピッチ
（株）キーエンス製  デジタルマイクロスコープ（ＶＨＸ−２００）を用いて、倍率４５０倍で表面観察を行った。その測長機能を用いて、格子状導電性パターンの線幅、およびピッチ（対向する線幅と線幅の間隔）を測長した。各実施例・比較例について、２０ｃｍ×２０ｃｍサイズのサンプル１枚から、任意の２５箇所（各箇所につき、細線４本と細線間隔１箇所）、計１００本の線幅、および２５箇所のピッチについて計測し、その平均値をそれぞれの寸法とした。
【００６８】
（３）導電性パターンの開口率
（株）キーエンス製  デジタルマイクロスコープ（ＶＨＸ−２００）を用いて、倍率２００倍で表面観察を行った。その輝度抽出機能（ヒストグラム抽出、輝度レンジ設定０−１７０）を用いて、導電性パターンが形成されていない部分（開口部）と導電性パターンが形成されている部分とに２値化した。次いで、面積計測機能を用いて、全体の面積、および開口部分の面積を算出、開口部面積を全体の面積で除算することにより開口率を得た。各実施例・比較例について、２０ｃｍ×２０ｃｍサイズのサンプル１枚から任意の２０箇所について開口率を算出、その平均値を開口率とした。
【００６９】
（４）金属パターン層の厚み
ミクロトームにてサンプル断面を切り出し、その断面を電界放射型走査電子顕微鏡（（株）日立製Ｓ−８００、加速電圧２６ｋＶ、観察倍率３０００倍）にて観察し、金属パターン層の厚みを計測した。各実施例・比較例について、２０ｃｍ×２０ｃｍサイズのサンプル１枚から、任意の５箇所について計測し、その平均値を金属パターン層の厚みとした。
【００７０】
（５）電磁波シールド性
アドバンテスト（株）製スペクトラムアナライザシステム、シールド評価機器（ＴＲ１７０３１Ａを用い、ＫＥＣ（関西電子工業振興センター）法で、１ＭＨｚ〜１ＧＨｚの周波数範囲の電界波減衰（ｄＢ）を測定し、以下の基準で評価した。各実施例・比較例についてサンプルは３枚測定した。
各サンプルで測定した３枚のサンプルのいずれもが、周波数５０ＭＨｚでの電界波減衰が４０ｄＢ以上の場合は、「○」
各サンプルで測定した３枚のサンプルのいずれかが、周波数５０ＭＨｚでの電界波減衰が４０ｄＢ未満の場合は、「×」とした。
電界波減衰（ｄＢ）は値が大きいほど電磁波シールド性に優れている。「○」であれば良好な電磁波シールド性を示す。
【００７１】
（６）画像表示性（フィルター表面状態）
作製したフィルターを反射防止層を形成した面が観察面となるようにＰＤＰ（プラズマディスプレイパネル）画面の最前面に貼りつけ、正面、上下、左右方向から目視観察を行い、以下の基準で評価した。各実施例・比較例について、１人の観察者が３枚のサンプルについて評価した。
画面・画像にムラが見られない・・・○
画面・画像にムラが見られる・・・×
同一サンプルで評価が異なる場合は、２枚以上の評価結果をそのサンプルの評価結果とした。例えば、「○」が２枚、「×」が１枚の場合は、「○」とした。
「○」であればフィルター表面状態が良く、良好な画像表示性を示す。
【００７２】
（各機能層の作製方法）
１．金属パターン層の作製
透明基材としての光学用ポリエステルフィルム（東レ製  ルミラー （登録商標）Ｕ４６、厚み１００μｍ、全光線透過率９２％）に抵抗加熱による真空蒸着法（真空度：３×１０−３Ｐａ）にて銅蒸着を行い、厚み０．１μｍの銅層を形成した（金属層）。作製したフィルムの銅側へ、波長３５５ｎｍのＮｄ：ＹＡＧレーザーの第３高調波を照射し、線幅８μｍ、線ピッチ１５０μｍの格子状パターンを形成した。次いで電解めっき法にて（電流密度：０．５Ａ／ｄｍ２）にて、金属層の格子状パターンの上に、各実施例・比較例に記載した金属パターン層の厚みとなるように銅めっきを施し、金属パターン層を得た。
【００７３】
２．ハードコート層の作製
上記１．で得られた金属パターン層を施した透明基材の一方の面に市販のハードコート剤（ＪＳＲ製  デソライト （登録商標）  Ｚ７５２８）をイソプロピルアルコールで固形分濃度３０％に希釈した塗料を、マイクログラビアコーターで塗工し、８０℃で１分間乾燥後、紫外線１．０Ｊ／ｃｍ２を照射して硬化させ、厚み５μｍのハードコート層を形成した。
【００７４】
３．反射防止層の作製
１）低屈折率塗料調整
メチルトリメトキシシラン  ９５．２質量部、トリフルオロプロピルトリメトキシシラン  ６５．４質量部をプロピレングリコールモノメチルエーテル３００質量部、イソプロパノール１００質量部に溶解した。この溶液に、数平均粒子径５０ｎｍの外殻の内部に空洞を有するシリカ微粒子分散液（イソプロパノール分散型、固形分濃度２０．５％、触媒化成工業社製）２９７．９質量部、水５４質量部およびギ酸１．８質量部を、撹拌しながら、反応温度が３０℃を越えないように滴下した。滴下後、得られた溶液をバス温４０℃で２時間加熱し、その後、溶液をバス温８５℃で２時間加熱し、内温を８０℃まで上げて、１．５時間加熱した後、室温まで冷却し、ポリマー溶液を得た。
【００７５】
得られたポリマー溶液に、アルミニウム系硬化剤として、アルミニウムトリス（アセチルアセテート）（商品名  アルミキレートＡ（Ｗ）、川研ファインケミカル（株）社製）４．８質量部をメタノール１２５質量部に溶解したものを添加し、さらにイソプロパノール  １５００質量部およびプロピレングリコールモノメチルエーテル２５０質量部を添加して、室温にて２時間撹拌し、低屈折率塗料を作製した。
【００７６】
得られた低屈折率塗料の被膜をシリコンウエハー上に形成し、上記した方法で求めた屈折率は１．３６であった。
【００７７】
２）反射防止層形成
上記２．で得られた金属パターン層およびハードコート層を有するフィルムのハードコート層を形成した面に、市販の高屈折率・帯電防止塗料（ＪＳＲ製  オプスター （登録商標）  ＴＵ４００５）をイソプロピルアルコールで固形分濃度８％に希釈後、マイクログラビアコーターで塗布し、１２０℃で１分間乾燥後、紫外線１．０Ｊ／ｃｍ２を照射して硬化させ、ハードコート層上に屈折率が１．６５、厚みが１３５ｎｍの高屈折率層を形成した。
【００７８】
次に、上記高屈折率層を形成した面に、低屈折率層として、１）で作製した低屈折率塗料をマイクログラビアコーターで塗布した。次いで１３０℃で１分間、乾燥および硬化させ、高屈折率層上に屈折率１．３６、厚み９０ｎｍの低屈折率層を形成することで、反射防止層を作製した。
【００７９】
４．赤外線カット層の作製
１）色素含有塗料調整
近赤外線吸収色素として、日本化薬（株）製  ＫＡＹＡＳＯＲＢ（登録商標）  ＩＲＧ−０５０を１４．５質量部、日本触媒（株）製  イーエクスカラー（登録商標）  ＩＲ−１０Ａを８質量部、さらに５９３ｎｍに主吸収ピークを有する有機色素として、山田化学工業（株）製ＴＡＰ−２を２．９質量部をメチルエチルケトン２０００質量部に攪拌混合して溶解させた。この溶液を透明高分子樹脂バインダー溶液として、日本触媒（株）製  ハルスハイブリッド（登録商標）  ＩＲ−Ｇ２０５（固形分濃度２９％溶液）２０００質量部と攪拌混合して色素含有塗料を作製した。
【００８０】
２）赤外線カット層形成
上記３．で得られたフィルムの反射防止層を形成した側とは反対側の面にダイコーターを用いて１）の色素含有塗料を塗工し、１２０℃で乾燥して、厚み１０μｍの赤外線カット層を形成した。
【００８１】
（実施例１）
１．の方法にて厚み３μｍの格子状金属パターン層（線幅１０μｍ、線ピッチ１５０μｍ、開口率８７％）得た。次いで２．の方法にて金属パターン層上にハードコート層を形成した。さらに３．の方法にてハードコート層上に反射防止層を形成した。最後に４．の方法にて、透明基材の反射防止層を形成した側とは反対側の面に近赤外線カット層を形成した。得られたフィルターサンプルから、２０ｃｍ×２０ｃｍサイズのサンプルを切り出し、電磁波シールド性を（５）、画像表示性を（６）の方法で評価した。
【００８２】
（実施例２）
金属パターン層厚みを２μｍとした以外は、実施例１と同様にしてフィルターを作製した。得られたフィルターサンプルから、２０ｃｍ×２０ｃｍサイズのサンプルを切り出し、実施例１と同様に評価した。
【００８３】
（実施例３）
金属パターン層厚みを０．３μｍとした以外は、実施例１と同様にしてフィルターを作製した。得られたフィルターサンプルから、２０ｃｍ×２０ｃｍサイズのサンプルを切り出し、実施例１と同様に評価した。
【００８４】
（実施例４）
１．の方法にて厚み３μｍの格子状金属パターン層（線幅１０μｍ、線ピッチ１５０μｍ、開口率８７％）得た。次いで２．の方法にて透明基材の金属パターン層を形成した側とは反対側の面にハードコート層を形成した。さらに３．の方法にてハードコート層上に反射防止層を形成した。最後に４．の方法にて、金属パターン層上に近赤外線カット層を形成した。得られたフィルターサンプルから、２０ｃｍ×２０ｃｍサイズのサンプルを切り出し、実施例１と同様に評価した。
【００８５】
（比較例１）
金属パターン層厚みを０．２μｍとした以外は、実施例１と同様にしてフィルターを作製した。得られたフィルターサンプルから、２０ｃｍ×２０ｃｍサイズのサンプルを切り出し、実施例１と同様に評価した。
【００８６】
（比較例２）
金属パターン層厚みを４μｍとした以外は、実施例１と同様にしてフィルターを作製した。得られたフィルターサンプルから、２０ｃｍ×２０ｃｍサイズのサンプルを切り出し、実施例１と同様に評価した。
【００８７】
（比較例３）
金属パターン層厚みを１０μｍとした以外は、実施例１と同様にしてフィルターを作製した。得られたフィルターサンプルから、２０ｃｍ×２０ｃｍサイズのサンプルを切り出し、実施例１と同様に評価した。
【００８８】
【表１】
2008182162.tif 000003
【００８９】
【表２】
2008182162.tif 000004
【００９０】
実施例１〜４は画面にムラもなく、金属パターン層も十分な表面比抵抗を有し、良好な電磁波シールド性を示した。
比較例１は画面にむらは見られないものの、金属パターン層の表面比抵抗が高く、十分な電磁波シールド性を得ることが出来なかった。比較例２、３については、十分な電磁波シールド性は得られるものの金属パターン層厚みが厚すぎるため、金属パターン層上にハードコート層を均一に形成することが出来ず、フィルター表面状態が悪く、画面にムラがみられた。
【産業上の利用可能性】
【００９１】
プラズマディスプレイにおいて、優れた画像表示性と電磁波シールド性能を有するフィルターとして利用できる。
【図面の簡単な説明】
【００９２】
【図１】本発明の光透過性電磁波シールド部材の概略断面図の一例である。
【符号の説明】
【００９３】
１  透明基材層
２  金属層
３  めっき層
４  金属パターン層
５  ハードコート層
６  反射防止層（高屈折率層）
７  反射防止層（低屈折率層）
８  赤外線カット層／色補正層
【図１】
2008182162.tif 000005